Brevet FR3050457A1 (20171027)
REVENDICATIONS1. Système multicouche de peintures thermo-régulantes caractérisé en ce qu'il comprend : au moins une couche d'un premier type obtenue par l'étalement d'une composition de peinture comprenant en poids : 25 % à 50 % de microcapsules de matériau à changement de phase, 20 % à 60 % de liant, et au moins une couche d'un second type réalisée par l'étalement d'une composition de peinture ; au moins une couche parmi ladite au moins une couche d'un premier type et ladite au moins une couche d'un second type présentant de plus dans sa composition entre 5 % et 20 % en poids d'une charge de conductivité thermique inférieure à 1W.m1.1(1; ledit système présentant une épaisseur inférieure à 1mm.\n<CLM>\1\tSystème selon la revendication 1 caractérisé en ce que ledit matériau à changement de phase présente une température de changement de phase comprise entre -5°C et 80 °C.\n<CLM>\1\tSystème selon la revendication 2 caractérisé en ce que ledit matériau à changement de phase est une cire végétale.\n<CLM>\1\tSystème selon l'une des revendications 1 à 3 destiné à être appliqué sur un mur ou un plafond caractérisé en ce que ladite couche de premier type constitue une couche primaire d'accrochage et est appliquée directement sur ledit mur ou ledit plafond et est obtenue par étalement d'une composition de peinture comprenant en poids : 25 % à 50 %, préférentiellement 30 % à 40 %, de microcapsules de matériau à changement de phase, 13 3050457 20 % à 60 %, préférentiellement entre 20 % et 30 %, de liant acrylique ou glycérophtalique, 5 % à 20 % d'une charge de conductivité thermique inférieure à 1W.m-1.K-1; et en ce que ladite au moins une couche de deuxième type constitue une 5 couche de finition appliquée sur ladite couche de premier type et est obtenue par étalement d'une composition de peinture comprenant en poids : 40 % à 60 % de liant acrylique ou glycérophtalique, 25 % à 50 %, préférentiellement 30 % à 40 %, de microcapsules de matériau à changement de phases. 10\n<CLM>\1\tSystème selon la revendication 4 caractérisé en ce que ladite charge de conductivité thermique inférieure à 1 W.m-1.K-1 est choisie dans le groupe constitué par les aérogels de silice, la vermiculite, le liège, la perlite. 15\n<CLM>\1\tSystème selon la revendication 5 caractérisé en ce que ladite charge de conductivité thermique inférieure à 1 W.m-1.K-1est un aérogel de silice.\n<CLM>\1\tSystème selon la revendication 1 à 3 destiné à être appliqué sur un sol caractérisé en ce que ladite au moins une couche de deuxième type est appliquée 20 directement sur ledit sol et est obtenue par étalement d'une composition comprenant en poids : 20 % à 80 % de liant époxydique, 5 % à 20 % en poids d'une première charge de conductivité thermique inférieure à 1W.m-1.K-1; 25 à laquelle un durcisseur à été ajouté juste avant étalement ; et en ce que ladite couche de premier type est appliquée sur ladite couche de second type et est obtenue par étalement d'une composition de peinture comprenant : 25 % à 50 % de microcapsules de matériau à changement de phases, 20 % à 60 % de liant époxydique, 14 3050457 5 % à 20 % en poids d'une seconde charge de conductivité thermique inférieure à 1W.m-1.K-1, à laquelle un durcisseur à été ajouté juste avant étalement. 5\n<CLM>\1\tSystème selon la revendication 7 caractérisé en ce que ladite première charge de conductivité thermique inférieure à 1 W.m-1.K-1est choisie dans le groupe constitué par le aérogels de silice, la vermiculite, le liège, la perlite. 10\n<CLM>\1\tSystème selon la revendication 8 caractérisé en ce que ladite première charge de conductivité thermique inférieure à 1 W.m-1.K-1 est un aérogel de silice.\n<CLM>\1\tSystème selon l'une des revendications 7 à 9 caractérisé en ce que ladite seconde charge de conductivité thermique inférieure à 1 W.m-1.K-1 est choisie dans le 15 groupe constitué par le kaolin, les céramiques, les microsphères de verre.\n<CLM>\1\tSystème selon la revendication 10 caractérisé en ce que ladite seconde charge de conductivité thermique inférieure à 1W.m-1.K-1 est constituée par des microsphères de verre. 20 15